(57)【要約】【課題】嵩高効果に優れ、有効分濃度が高くても保存安定性に優れた紙用嵩高剤を提供する。【解決手段】一般式（１）で示される化合物Ａと、炭素数６〜２２の１価の脂肪酸及び／又はその塩とを含有し、化合物Ａの含有量が該嵩高剤中７０重量％以上である液状紙用嵩高剤。    RO(EO)m(PO)nH        （１）〔式中、R は炭素数６〜22のアルキル基等を示し、Eはエチレン基、Pはプロピレン基を示し、m, n は平均付加モル数であり、０≦m≦20の範囲の数であり、nは０≦n≦50の範囲の数である。〕【選択図】なし【特許請求の範囲】
【請求項１】
下記一般式（１）で示される化合物（以下、化合物Ａという）と、炭素数６〜２２の１価の脂肪酸及び／又はその塩（以下、化合物Ｂという）とを含有する液状紙用嵩高剤であって、化合物Ａの含有量が該嵩高剤中７０重量％以上である液状紙用嵩高剤。
RO(EO)m(PO)nH        （１）
〔式中、R は炭素数６〜22の直鎖または分岐鎖のアルキル基もしくはアルケニル基又は炭素数４〜20のアルキル基を有するアルキルアリール基を示し、Eはエチレン基、Pはプロピレン基を示し、m, n は平均付加モル数であり、０≦m≦20の範囲の数であり、nは０≦n≦50の範囲の数である。なお、(EO)m(PO)nは、ブロックまたはランダムのいずれでもよく、EOとPOのいずれが先でもよい。〕
【請求項２】
化合物Ａと化合物Ｂの重量比（化合物Ａ／化合物Ｂ）が８５／１５〜９７／３である請求項１記載の液状紙用嵩高剤。
【請求項３】
更に、多価アルコール型非イオン界面活性剤を含有する請求項１又は２記載の液状紙用嵩高剤。
【発明の詳細な説明】
【技術分野】
【０００１】
本発明は、抄紙用の液状嵩高剤に関する。
【背景技術】
【０００２】
近年、白色度、不透明度、印刷適性、そしてボリューム感等の面に優れた品質の高い紙が求められている一方で、環境への配慮からパルプ使用量の少ない軽量な紙が望まれている。これらを紙の嵩高さによって解決すべく、これまでに種々の嵩向上の方法が試みられており、その一つとして嵩高剤等の紙質向上剤の利用が挙げられる。
【０００３】
特許文献１には、紙用嵩高剤として特定のアルコールのアルキレンオキサイドを付加した化合物及び該化合物を多価アルコール型非イオン界面活性剤により乳化状態の嵩高剤として、パルプスラリーに均一に混合することを容易にする技術が開示されている。
【特許文献１】国際公開第９８／３７３０号パンフレット
【発明の開示】
【発明が解決しようとする課題】
【０００４】
しかしながら、特許文献１のアルコールのアルキレンオキサイド付加物を用いる場合、有効分濃度が高い場合、乳化状態の嵩高剤を０℃以下で保存すると分離する場合があった。
【０００５】
本発明の課題は、嵩高効果に優れ、有効分濃度が高くても保存安定性に優れた液状の紙用嵩高剤を提供することである。
【課題を解決するための手段】
【０００６】
本発明は、下記一般式（１）で示される化合物（以下、化合物Ａという）と、炭素数６〜２２の１価の脂肪酸及び／又はその塩（以下、化合物Ｂという）とを含有する液状紙用嵩高剤であって、化合物Ａの含有量が該嵩高剤中７０重量％以上である液状紙用嵩高剤に関する。
RO(EO)m(PO)nH        （１）
〔式中、R は炭素数６〜22の直鎖または分岐鎖のアルキル基もしくはアルケニル基又は炭素数４〜20のアルキル基を有するアルキルアリール基を示し、Eはエチレン基、Pはプロピレン基を示し、m, n は平均付加モル数であり、０≦m≦20の範囲の数であり、nは０≦n≦50の範囲の数である。なお、(EO)m(PO)nは、ブロックまたはランダムのいずれでもよく、EOとPOのいずれが先でもよい。〕
【０００７】
本発明でいう液状とは、−５〜５０℃の温度範囲、好ましくは０〜４０℃の温度範囲において液体状のものをいう。すなわち、これらの温度範囲の全域において液体状態を維持できるものである。
【発明の効果】
【０００８】
本発明の液状紙用嵩高剤は、化合物Ａを７０重量％以上含有するものであり、有効分濃度が高くても保存安定性、特に低温安定性に優れる。また、本発明の液状紙用嵩高剤を添加して抄紙することで、紙力を損なうことなく、嵩高いシートを得ることができる。
【発明を実施するための最良の形態】
【０００９】
本発明の紙用嵩高剤は、上記一般式（１）で表される化合物Ａを含有する。化合物Ａは得られる紙の嵩を向上させる効果に寄与する。上記一般式（１）で表される化合物Ａは、炭素数６〜22の高級アルコールや炭素数４〜20のアルキル基を有するアルキルフェノール等に、エチレンオキサイド（以下、EOと表記する）、プロピレンオキサイド（以下、POと表記する）等のアルキレンオキサイドを付加したものであるが、本発明では、特にEOの平均付加モル数mが０≦m≦20の範囲にあるものが使用される。Ｒは炭素数８〜１８のアルキル基が好ましく、１０〜１４がより好ましい。平均付加モル数mは好ましくは０≦m≦１０、更に好ましくは０≦m≦５の範囲である。mが２０以下であれば紙に対する嵩高付与効果が良好となる。又、POの平均付加モル数nは０≦n≦５０の範囲にあるものが使用され、好ましくは０≦n≦２０の範囲である。nが５０以下であれば性能面と経済面のバランスがよくなる。平均付加モル数mとnの組み合わせとしては、０≦m≦５と０≦n≦５０がより好ましい。ｍ＝０の場合は０＜n≦５０が好ましく、０＜n≦２０が好ましい。
【００１０】
また、一般式（１）中のRは炭素数６〜22の直鎖もしくは分岐鎖のアルキル基もしくはアルケニル基又は炭素数４〜20のアルキル基を有するアルキルアリール基であるが、Rとしては、炭素数８〜18の直鎖又は分岐鎖のアルキル基又はアルケニル基が好ましい。Rがアルキル基もしくはアルケニル基の場合、炭素数が６〜22の範囲であると、またアルキルアリール基の場合は炭素数４〜20のアルキル基を有するアルキルアリール基であると、紙に対する嵩高付与効果が良好となる。
【００１１】
また、一般式（１）中のE及びPはそれぞれ、炭素数２、３の直鎖又は分岐鎖のアルキレン基を示し、具体的にはエチレン基、プロピレン基が挙げられる。一般式（１）中の(EO)m(PO)n基がポリオキシエチレンとポリオキシプロピレンの混合形態の場合、エチレンオキサイドとプロピレンオキサイドの付加形態はランダムでもブロックでもよい。その場合、好ましくはオキシプロピレン基を全平均付加モル数中の50モル％以上、特に好ましくは70モル％以上含むものが良い。なお、R基に結合するオキシアルキレン基は、オキシエチレン基、オキシプロピレン基のいずれが先であってもよい。
【００１２】
本発明の紙用嵩高剤は、化合物Ａを紙用嵩高剤中に７０重量％以上、好ましくは７０〜９５重量％、特に好ましくは７５〜９０重量％含有する。
【００１３】
本発明の紙用嵩高剤は、炭素数６〜２２の１価の脂肪酸及び／又はその塩（化合物Ｂ）を含有する。化合物Ｂを化合物Ａと併用することにより、化合物Ａの効果を損なうことなく保存安定性が向上する。特に、紙用嵩高剤中に水を含有する場合に保存安定性の向上効果は顕著である。化合物Ｂとしては、オレイン酸、ヒマシ油脂肪酸、リシノール酸、リノール酸、リノレン酸等の脂肪酸及びそれらの塩が挙げられる。塩は、ナトリウム、カリウム等のアルカリ金属塩等が挙げられ、アルカリ金属塩が好ましい。脂肪酸及び／又はその塩のクラフト点は、保存安定性の観点から３０℃以下が好ましく、１５℃以下がより好ましく、０℃以下が更に好ましい。本発明の紙用嵩高剤では、脂肪酸を配合して、別途配合した化合物由来のカチオンと塩を形成させてもよい。化合物Ｂは、脂肪酸塩又は脂肪酸塩と脂肪酸の併用が好ましい。また、化合物Ｂは、紙用嵩高剤中で少なくとも一部が脂肪酸塩となっていることが好ましい。脂肪酸として配合する場合も、紙用嵩高剤中に脂肪酸塩として存在する化合物Ｂを含有することが好ましい。
【００１４】
本発明の紙用嵩高剤は、化合物Ｂを紙用嵩高剤中に１〜３０重量％、更に３〜２０重量％、特に５〜１５重量％含有することが、保存安定性の向上効果の点で好ましい。なお、嵩高剤に別途配合した化合物由来のカチオンとの塩を形成する場合もあり、化合物Ｂの重量は酸に換算した値を用いる。
【００１５】
化合物Ａと化合物Ｂの重量比（化合物Ａ／化合物Ｂ）は８５／１５〜９７／３が好ましく、９０／１０〜９５／５がより好ましい。
【００１６】
本発明の紙用嵩高剤は、更に多価アルコール型非イオン界面活性剤（以下、化合物Ｃという）を含有することが好ましい。化合物Ａ、化合物Ｂに、更に化合物Ｃを使用することにより、高温（例えば５０℃）での保存安定性も向上できる。また、特に化合物Ａが水に溶解しにくく、パルプ原料、例えばパルプやパルプスラリーに均一に混ぜることが困難な場合、例えばEOの付加モル数が２以下更には０の場合、機械力により分散させることも可能であるが、化合物Ｃにより化合物Ａを乳化状態にして使用すると、より効果的である。
【００１７】
化合物Ｃとしては、糖アルコールのEO付加物、糖アルコールのEO付加物の脂肪酸エステル、糖アルコールの脂肪酸エステル、糖のEO付加物、糖のEO付加物の脂肪酸エステル、及び糖脂肪酸エステルから選ばれる一種以上が好ましく、更には糖アルコールのEO付加物の脂肪酸エステルが好ましい。
【００１８】
ここで、糖アルコールとは、トリオース、テトロース、ペントース、ヘキソース等の単糖類のアルデヒド基、ケトン基を還元して得られるアルコールであり、具体的には、トリオース由来のグリセリン、テトロース由来のエリトリット、トレイット、ペントース由来のアラビット、リビット、キシリット、ヘキソース由来のソルビット、マンニット、アルトリット、ガラクチット等が挙げられる。糖アルコールのEO付加物は、エーテル型の非イオン界面活性剤であるが、糖アルコール由来のエーテルエステル型の非イオン界面活性剤が更に好ましく、この場合、糖アルコールの一部の水酸基は脂肪酸とエステルを形成する。糖アルコールのEO付加物の脂肪酸エステルを構成する脂肪酸は、炭素数１から24、好ましくは炭素数12〜18までの飽和脂肪酸、不飽和脂肪酸どちらでもよく、更にはオレイン酸が好ましい。また、糖アルコールのエステル置換はモノ、セスキ、ジ、トリ等、エステル置換度は０から全ての−OHが置換されたものまでのどれでもよいが、エステル置換度は１〜３が好ましい。また、糖アルコールのEO付加物又は糖アルコールのEO付加物の脂肪酸エステルにおけるEOの平均付加モル数は０〜100モル、好ましくは10〜50モルである。EO平均付加モル数が０の場合、糖アルコールの脂肪酸エステルとなり、本発明ではこのタイプの非イオン界面活性剤を用いることもできる。本発明に用いる糖アルコール系の化合物Ｃとしては、糖アルコールのEO付加物の脂肪酸エステルが好ましく、中でもポリオキシエチレンソルビトール脂肪酸エステル、ポリオキシエチレンソルビタン脂肪酸エステルが最も好ましい。
【００１９】
また、糖のEO付加物、糖のEO付加物の脂肪酸エステル及び糖脂肪酸エステルの糖としては、上記糖アルコールで述べたような単糖類の他、しょ糖などの多糖類を用いることができ、糖のEO付加物におけるEO平均付加モル数も同様に、０〜100 モル、好ましくは10〜50モルである。EO平均付加モル数が０の場合、糖脂肪酸エステルとなる。糖脂肪酸エステルとしては、しょ糖脂肪酸エステルが挙げられ、エステルを構成する脂肪酸も上記で述べたものが使用できる。
【００２０】
化合物Ｃを併用する場合、その比率は、好ましくは化合物Ａ／化合物Ｃ＝５／５〜９９／１、より好ましくは７／３〜９８／２（重量比）である。化合物Ｃを併用する場合、化合物Ａと化合物Ｂと化合物Ｃの混合物を攪拌しながら水中に加え、工業的には経済的な面から濃度10〜100％程度の乳化物もしくは混合物としたものを使用すればよい。
【００２１】
本発明の紙用嵩高剤は、化合物Ｃを紙用嵩高剤中に０．５〜２０重量％、更に１〜１０重量％含有することが、高温での安定性の向上効果の点で好ましい。
【００２２】
本発明の紙用嵩高剤の形態は、上記化合物Ａ及び化合物Ｂ、更には化合物Ｃを含有する液状組成物であり、通常は、残部の水を含有する。水としては化合物Ａ〜Ｃ等を有効分とする原料に含まれる水を用いることもできる。本発明の紙用嵩高剤が引火性を有さないようにする点から、水は紙用嵩高剤中に５重量％以上を含有することが好ましく、５〜２５重量％含有することがより好ましく、１０〜２０重量％含有することが更に好ましく、１０〜１５重量％含有することが更に好ましい。
【００２３】
本発明の嵩高剤を適用できるパルプ原料としては、機械パルプ、化学パルプなどのヴァージンパルプから、各種古紙パルプに至るものまで広くパルプ一般に適用できるものである。また、本発明の嵩高剤の添加場所としては抄紙工程であれば特に限定するものではないが、例えば工場ではレファイナー、マシンチェスト、ヘッドボックスで添加するなど均一にパルプ原料にブレンドできる場所が望ましい。なお、本発明の嵩高剤はパルプ原料に添加後、そのまま抄紙され紙上に残存する。本発明の紙用嵩高剤の添加量は、パルプに対して好ましくは０．０１〜１０重量％、より好ましくは０．１〜５重量％である。
【００２４】
本発明の紙用嵩高剤を用いて得られたパルプシートは、無添加品に比べて緊度（測定方法は、後述の実施例記載の方法による）が５％以上、好ましくは７％以上低く、且つＪＩＳ Ｐ ８１１６により測定された引き裂き強度が無添加品の９０％以上、好ましくは９５％以上であることがより好ましい。
【実施例】
【００２５】
表１に示す液状の紙用嵩高剤を調製し、以下の方法で嵩高能と製品安定性を評価した。結果を表１に示す。表１の数値は有効分の重量％である。
【００２６】
＜嵩性能＞
LBKP（広葉樹晒パルプ）を５cm×５cmに裁断後、室温下一定量を叩解機にて離解、そして叩解して１重量％のLBKPスラリーとしてヴァージンパルプを用意した。この時のLBKPのフリーネスは420mlであった。
【００２７】
次に上記のパルプスラリーを、抄紙後のシートの秤量が80g／m2になるように量り取ってからｐＨを硫酸バンドで4.0に調整した。それから種々の紙用嵩高剤を対パルプ１重量％添加し、角型タッピ抄紙機にて80メッシュワイヤーで抄紙しシートを得た。抄紙後のシートは、3.5kg／cm2で２分間プレス機にてプレスし、鏡面ドライヤーを用い105℃で１分間乾燥した。乾燥されたシートは20℃、湿度65％の条件で１日間調湿してから紙の嵩高性として紙の緊度を測定した。調湿されたシートの秤量（g/m2）と厚み（mm）を測定し、下記計算式より緊度（g/cm3）を求めた。測定は10回行い平均値を求めた。
計算式：嵩高性（緊度）＝（秤量）／（厚み）×0.001
【００２８】
一方、紙用嵩高剤を添加しない以外は同様の条件で、紙用嵩高剤を使用しない場合の紙の緊度を測定した。その結果緊度は０．５３７ｇ／ｃｍ3であった。嵩性能は以下の式で計算した。
嵩性能（％）＝（紙用嵩高剤を添加しない場合の緊度−紙用嵩高剤を添加した場合の緊度）／紙用嵩高剤を添加しない場合の緊度×１００
【００２９】
＜製品安定性＞
５０ｍｌのガラス製のサンプル瓶に紙用嵩高剤を入れ、表１の各温度で１４日保存後、目視で状態を観察した。析出物がなく液が分離しない場合を◎、析出物があるが液は分離しない（室温に戻して瓶を軽く振ると析出物は消失する）場合を○とした。
【００３０】
【表１】
2008163499.tif 000002